УМЕНЬШАЮЩАЯ ТРЕЩИНЫ ДОБАВКА ДЛЯ ВЯЖУЩИХ СОСТАВОВ

1. Вяжущий состав, содержащий по меньшей мере один вяжущий материал и по меньшей мере одну уменьшающую трещины добавку, которая включает: (I) от 0 до приблизительно 5 массовых процентов по меньшей мере одного спирта, из расчета общей массы добавки, за исключением воды; и (II) соединение, которое имеет химическую структуру формулы (III):
где:
v представляет собой целое число от 0 до 50; необязательно от 1 до 25; дополнительно необязательно от 2 до 10; и
w представляет собой целое число от 0 до 50; необязательно от 1 до 25; дополнительно необязательно от 2 до 10;
при условии, что сумма v и w по меньшей мере составляет 1, но не больше чем 50;
где уменьшающая трещины добавка присутствует в вяжущем составе в количестве, которое составляет приблизительно 0,25 - приблизительно 4 галлона на кубический ярд вяжущего состава; и
где, во время затвердевания, вяжущий состав не демонстрирует трещин, шире, чем приблизительно 175 мкм.
2. Вяжущий состав по п. 1, где v представляет собой 2, и w представляет собой 2.
3. Вяжущий состав по п. 1 или 2, дополнительно содержащий по меньшей мере одну воздухоудерживающую добавку.
4. Вяжущий состав по п. 3, где воздухоудерживающая добавка содержит по меньшей мере один синтетический воздухоудерживающий агент и/или по меньшей мере один природный воздухоудерживающий агент.
5. Вяжущий состав по п. 4, где воздухоудерживающая добавка содержит по меньшей мере одно из воздухоудерживающих агентов на основе жирной кислоты, воздухоудерживающих агентов на основе алкилбензолсульфоната, воздухоудерживающих агентов на основе α-олефинсульфоната, воздухоудерживающих агентов на основе этоксилированного спирта, таллового масла, винсловой смолы или древесной смолы.
6. Вяжущий состав по пю 1 или 2, дополнительно содержащий заполнитель для бетона и воду.
7. Вяжущий состав по п. 6, где уменьшающая трещины добавка присутствует в вяжущем составе в количестве, которое составляет приблизительно 0,5 - приблизительно 3 галлона, необязательно приблизительно 1 - приблизительно 2 галлона, на кубический ярд вяжущего состава.
8. Вяжущий состав по п. 6, где во время затвердевания, вяжущий состав не демонстрирует трещин, шире, чем приблизительно 100 мкм.
9. Вяжущий состав по п. 1 или 2, где уменьшающая трещины добавка дополнительно содержит по меньшей мере одну кислоту в количестве, эффективном по меньшей мере для частичной нейтрализации добавки, для того чтобы уменьшить или исключить образование преципитатов в добавке, где необязательно по меньшей мере одна кислота представляет собой уксусную кислоту.
10. Способ уменьшения или исключения образования трещин в вяжущем составе по мере того, как вяжущий состав затвердевает, содержащий добавление к незатвердевшему вяжущему составу по меньшей мере одной уменьшающей трещины добавки, содержащей соединение, которое имеет химическую структуру формулы (III):
где:
v представляет собой целое число от 0 до 50; необязательно от 1 до 25; дополнительно необязательно от 2 до 10; и
w представляет собой целое число от 0 до 50; необязательно от 1 до 25; дополнительно необязательно от 2 до 10;
при условии, что сумма v и w по меньшей мере составляет 1, но не больше чем 50.
11. Способ ограничения размера трещин, которые образуются в вяжущем составе по мере того, как вяжущий состав затвердевает, до ширины, которая составляет меньше чем или равняется приблизительно 175 мкм, необязательно до ширины меньше чем или равной приблизительно 100 мкм, содержащий добавление к незатвердевшему вяжущему составу по меньшей мере одной уменьшающей трещины добавки, содержащей соединение, которое имеет химическую структуру формулы (III):
где:
v представляет собой целое число от 0 до 50; необязательно от 1 до 25; дополнительно необязательно от 2 до 10; и
w представляет собой целое число от 0 до 50; необязательно от 1 до 25; дополнительно необязательно от 2 до 10;
при условии, что сумма f v и w по меньшей мере составляет 1, но не больше чем 50.
12. Способ по п. 10 или 11, где v представляет собой 2 и w представляет собой 2.
13. Способ по п. 10 или 11, дополнительно содержащий добавление к вяжущему составу по меньшей мере одной воздухоудерживающей добавки, где необязательно воздухоудерживающая добавка содержит по меньшей мере один синтетический воздухоудерживающий агент и/или по меньшей мере один природный воздухоудерживающий агент, где дополнительно необязательно воздухоудерживающая добавка содержит по меньшей мере одно из воздухоудерживающих агентов на основе жирной кислоты, воздухоудерживающих агентов на основе алкилбензолсульфоната, воздухоудерживающих агентов на основе α-олефинсульфоната, воздухоудерживающих агентов на основе этоксилированного спирта, таллового масла, винсловой смолы, или древесной смолы.
14. Способ по п. 10 или 11, дополнительно содержащий добавление в вяжущий состав заполнителя для бетона и воды.
15. Способ по п. 10 или 11, где уменьшающую трещины добавку добавляют к вяжущему составу в количестве, которое составляет приблизительно 0,25 - приблизительно 4 галлона, необязательно приблизительно 0,5 - приблизительно 3 галлона, дополнительно необязательно приблизительно 1 - приблизительно 2 галлона, на кубический ярд вяжущего состава, и где уменьшающая трещины добавка необязательно дополнительно содержит по меньшей мере одну кислоту в количестве, эффективном по меньшей мере для частичной нейтрализации добавки, для того чтобы уменьшить или исключить образование в добавке преципитатов, где необязательно по меньшей мере одна кислота представляет собой уксусную кислоту.